FR 2841775 A1 20040109 FR 0208556 A 20020708 La présente invention a pour objet un vernis à ongles comprenant un polymère filmogène présentant de bonnes propriétés de tenue. L'invention a également pour objet un procédé de maquillage ou de soin des ongles. La composition de vernis à ongles peut être employée comme base pour vernis, comme produit de maquillage des ongles, comme composition de finition, encore appelée "top-coat" en terminologie anglosaxonne, à appliquer sur le produit de maquillage des ongles ou bien encore comme produit de soin cosmétique des ongles. Ces compositions peuvent s'appliquer sur les ongles d'êtres humains ou bien encore sur des faux ongles. Les compositions de vernis à ongles comprennent de façon connue un polymère filmogène dans un milieu solvant organique ou un milieu aqueux. Le vernis forme après séchage un film coloré ou incolore sur les ongles et permet ainsi d'embellir 15 ou de protéger les ongles contre les agressions extérieurs tels que les frottements, les rayures. Or fréquemment, les vernis à ongles présentent une mauvaise tenue dans le temps: le film se détériore, notamment par écaillage ou décollement, au bout d'un ou deux jours. Une telle détérioration se produit souvent à l'extrémité de l'ongle. Lorsque le vernis est endommagé, l'utilisatrice doit alors retirer le vernis 20 abimé puis procéder à une nouvelle application du vernis. L'utilisatrice peut également retoucher le vernis endommagé en appliquant partiellement du vernis mais ce type de retouche ne conduit pas à un maquillage parfaitement esthétique. Si l'utilisatrice ne fait rien, le vernis endommagé nuit à l'aspect estéthique du maquillage et n'assure pas une bonne protection de l'ongle. D'autres vernis à ongles comme les vernis facilement pelable ou les vernis démaquillable à l'eau ne confèrent pas non plus une bonne tenue dans le temps. Un besoin existe donc de disposer de vernis à ongles permettant d'obtenir un film 30 déposé sur les ongles présentant une tenue dans le temps satisfaisante, sans présenter de défaut inesthétique. Le but de la présente invention est donc de proposer une composition de vernis à ongles présentant de bonnes propriétés de tenue dans le temps, en particulier une bonne résistance aux frottements, à l'eau, à l'écaillage. Les inventeurs ont découvert qu'un vernis à ongles présentant une faible vitesse de perte de masse pendant une abrasion permettait d'obtenir un vernis ayant une bonne tenue dans le temps. De façon plus précise, l'invention a pour objet une composition de vernis à ongles comprenant, dans un milieu cosmétiquement acceptable, un polymère filmogène et un solvant organique, le vernis étant apte à former un film présentant une vi- 2 2841775 tesse de perte de masse inférieure à 0,5 mg/minute lorsque le film est soumis à une d'abrasion effectuée avec l'abrasimètre TABER à 23 OC. L'invention a aussi pour objet un procédé cosmétique de maquillage ou de soin non thérapeutique des ongles comprenant l'application sur les ongles d'au moins une couche de la composition de vernis à ongles telle que définie précédemment. Dans la présente demande, on entend par "polymère filmogène", un polymère apte à former à lui seul, ou en présence d'agent auxiliiare de filmification, un film continu et adhérent sur l'ongle, à une température allant de 20 0C à 30 0C. La vitesse de perte de masse du film de vernis à ongles est mesurée selon le protocole décrit ci-après. On dépose une couche de la composition sur un support métallique (acier) pour obtenir après séchage pendant 24 heures à 23 2 OC et à 55 5% d'humidité relative, un film ayant une épaisseur d'environ 100pm (après séchage). Le film est soumis à une abrasion pendant 60 minutes à l'aide de l'abrasimètre TABER (référence 5130 Abraser) muni de deux roues abrasives vendue sous la dénomination 20 CSI0F par la société Taber Industries. Pendant l'opération d'abrasion, on mesure la vitesse de la perte de masse de film sur la période de 60 minutes. Le film de vernis à ongles selon l'invention présente une vitesse de perte de masse inférieure à 0,5 mg/minute, de préférence inférieure à 0,2 mg/minute, et plus préférentiellement inférieure à 0,1 mg/minute. Avantageusement, le film de vernis à ongles présente une perte de brillance, après 10 secondes d'abrasion avec l'abrasimètre TABER décrit précédemment, inférieure ou égale à 14 %, et de préférence inférieure ou égale à 12 %. La perte 30 de brillance correspond au rapport (Bo- B)/Bo en %, dans lequel B représente la brillance du film après abrasion et Bo représente à la brillance du film avant abrasion La brillance du film est mesurée à l'aide d'un brillancemètre BYK-GARDNER à un angle de faisceau lumineux de 60 O. Selon un mode de réalisation selon l'invention, le polymère filmogène a en particulier au moins une température de transition vittreuse (Tg) allant de -150 0C à 0 0C, et de préférence allant de -80 0C à 0 OC. Le polymère filmogène peut également avoir une température de transition vi40 treuse additionnelle supérieure à 0 0C et inférieure ou égale à 150 0C, de préférence allant de 10 0C à 100 0C. La mesure de la température de transition vitreuse (Tg) du polymère est effectuée par DMTA (Dynamical and Mechanical Temperature Analysis ou Analyse dynami45 que et mécanique de température). Pour mesurer la température de transition vitreuse (Tg) du polymère, on effectue des essais de viscoélasticimétrie avec un appareil DMTA de Polymer laboratories, sur un échantillon de film de polymère d'environ 150 50 pm d'épaisseur, 5 mm de largeur et 10 mm de longueur, après séchage pendant 24 heures à 23 OC et à 50-55 % d'humidité relative. On impose à cet échantillon une sollicitation de traction. L'échantillon subit une force statique de 0,01 N à laquelle se superpose un déplacement sinusodal de 8 pm à la fréquence de 1 Hz. On travaille ainsi dans le domaine linéaire, sous de faibles niveaux de déformation. Cette sollicitation de traction est effectuée sur l'échantillon à des températures variant de -150 0C à + 220 0C, avec une variation de température de 3 0C par minute. On mesure alors le module complexe E* = E' + iE" du polymère testé en fonction de la température. De ces mesures, on déduit les modules dynamiques E' de conservation et E" de perte, ainsi que le pouvoir amortissant: tgô = E"/E'. Puis on trace la courbe des valeurs de tg8 en fonction de la température; cette courbe présente au moins un pic. La température de transition vitreuse Tg du polymère correspond à la température à laquelle se situe le sommet de ce pic. Lorsque la courbe présente au moins 2 pics (dans ce cas, le polymère présente au moins 2 Tg), on prend comme valeur de Tg du polymère testé la température 20 pour laquelle la courbe présente le pic de plus forte amplitude (c'est à dire correspondant à la plus grande valeur de tg6,; on ne considère dans ce cas que la Tg " majoritaire " comme valeur de Tg du polymère testé). Selon un mode de réalisation de l'invention, le vernis à ongles selon l'invention est 25 apte à former un film ayant un module d'Young allant de 10 à 200 MPa, de préférence allant de 10 à 100 MPa, et plus préférentiellement allant de 10 à 50 MPa. On mesure les propriétés mécaniques du film de vernis à ongles en traction monotone selon la norme ASTM Standards, volume 06.01 D 2370-92 'Standard Test 30 Method for Tensile Properties of Organic Coatings'. On découpe une éprouvette dans un film libre ayant une épaisseur de 150 50pm obtenu après 48 heures de séchage à 23 2 OC et 55 5 % d'humidité relative d'une couche de vernis à ongles déposée sur une matrice en téflon. L'éprouvette est de forme haltère, de longueur utile 33 mm et de largeur utile 6 mm. La section (s) de l'éprouvette est alors 35 définie comme: s=largeur x épaisseur (mm2), cette section (s) sera utilisée pour le calcul de la contrainte. Les essais sont réalisés sur un appareil de traction équipé d'un extensomètre optique pour la mesure du déplacement et commercialisé sous l'appellation Zwick 40 Z010. Les mesures sont réalisées dans les mêmes conditions de température et d'humidité que pour le séchage,c'est-à-dire à une température de 23 2 OC et une humidité relative de 55 5 %. Les éprouvettes sont étirées à une vitesse de déplacement de 50 mm/mn. 4 2841775 On impose donc une vitesse de déplacement et on mesure simultanément la lon- gueur (L) de l'éprouvette et la force (f) nécessaire pour imposer cette longueur. La longueur (L) est mesurée avec un extensomètre optique à l'aide de pastilles adhésives placées sur l'éprouvette haltère. La distance initiale entre ces 2 pastilles définie la longueur utile Lo utilisée pour calculer la déformation s = (L/Lo)x100 exprimée en %. Il est ainsi obtenu une courbe contrainte ( (= f/s) en fonction de la déformation g, l'essai étant conduit jusqu'à rupture de l'éprouvette. Le module d'Young (module d'élasticité), exprimé en MPa, correspond à la pente de la courbe a = f(s), considérée dans la partie linéaire de la courbe (début de l'essai). Avantageusement, le vernis à ongles selon l'invention est apte à former un film 15 ayant une énergie à la rupture Wr allant de 220 x 105 à 1000 x 105 J/m3, et de préférence allant de 240 x 105 à 1000 x 105 J/m3. L'énergie à la rupture Wr exprimée en J/m3 correspond à l'aire sous la courbe de la contrainte en fonction de la déformation; l'aire est définie par la relation: I max Wr = (( Jfdl)!(s.Lo) o dans laquelle: - f désigne la force appliquée sur l'éprouvette de film; - s désigne la section de l'éprouvette de film; - Lo désigne la longueur initiale de l'éprouvette de film avant sa déformation - Imax est la longueur maximale de l'éprouvette à la fin de la phase d'étirement. Selon un mode particulier de réalisation de l'invention, le vernis à ongles selon l'invention est apte à former un film ayant une déformation à la rupture sr allant de 300 à 2000 %, et de préférence allant de 500 à 2000 %. La déformation à la rup30 ture sr est la déformation maximale de l'échantillon avant le point de rupture (en Avantageusement, le polymère filmogène est insoluble dans l'eau à 25 0C, c'est-àdire qu'il est soluble à moins de 1 % en poids dans l'eau à 25 OC (solubilité infé35 reiure à 1 % en poids). Le polymère est de préférence soluble dans les solvants organiques, comme l'acétate d'éthyle ou l'acétate de méthyle (solubilité supérieure à90%enpoidsà25OC). Le polymère filmogène a notamment un poids moléculaire moyen en nombre infé40 rieur ou égal à 300000, et de préférence allant de 10000 à 150000. Le polymère filmogène permettant d'obtenir les propriétés de résistance à l'abrasion du vernis peut être choisi parmi les polymères radicalaires, les poly- 2841775 condensats, et de préférence parmi les polycondensats. Le polymère est en particulier non réticulé. Le polymère peut être en particulier un polycondensat, et notamment choisi parmi polyuréthanes, les polyurées, les polyurée-uréthanes, et leurs mélanges. Le polycondensat est de préférence choisi parmi ceux formés par polycondensation: - d'au moins un diisocyanate choisi parmi les diisocyanates d'alkyle linéaire ou 10 ramifié en C1-C12, de préférence en C1-C6, les diisocyanates de cycloalkyle en C4-C20, les diisocyanates d'aryle en C6-C20; - d'au moins un prépolymère comprenant au moins 2 fonctions comportant un hydrogène labile, notamment un diol ou une diamine primaire ou secondaire, ayant une masse moléculaire en nombre allant de 500 à 50000, de préférence allant de 1000 à 3000 et préférentiellement allant de 500 à 8000; - d'au moins un coupleur comprenant deux fonctions comportant un hydrogène labile, notamment un diol ou une diamine primaire ou secondaire ou un aminoalcool, ayant une masse moléculaire inférieure 500, notamment supérieur ou égal à 50 et inférieur à 500, et de préférence supérieur ou égal à 75 et inférieur à 500. Le diisocyanate peut être par exemple le diisocyanate d'hexaméthylène, le diisocyanate d'isophorone, le diisocyanate de dicyclohexylméthane, le diisocyanate de toluène, le diisocyanate de diphénylméthane, le diisocyanate de dicyclohexylméthane, le diisocyanate de tétraméthylxylylène. Le prépolymère décrit précédemment peut être par exemple un diol de polyoxyde de tétramethylène ayant de 10 à 80 d'oxyde de tétraméthylène; un polydiméthylsiloxane comprenant des groupements terminaux de type alkylène(C2-Cg)amino alkyl (C2-C8) ou ou de type oe-hydroxyalkyle en C2C8; un polybutadiène hydro30 géné ayant des groupes hydroxyle terminaux. Le coupleur est de préférence un diol, notamment un diol ayant de 4 à 12 atomes de carbone, et préférentiellement ayant de 4 à 8 atomes de carbone. Comme coupleur, on peut citer le butanediol, le néopentylglycol, l'aminoéthanol, le propy35 lèneglycol, l'éthylèneglycol, le diéthylèneglycol, le triéthylèneglycol, le cyclohexane diméthanol. Le prépolymère est préférentiellement non hydrosoluble (le prépolymère a une solubilité dans l'eau inférieure à 1 % en poids, à 25 OC). Avantageusement, le prépolymère et le coupleur décrits précédemment sont présents dans le polyuréthane en une teneur telle que le rapport molaire prépolymère I coupleur va de 1 à 1/5 et le rapport molaire (prépolymère + coupleur) / diisocyanatevade0,9à 1,1. Lorsque le rapport pondéral (prépolymère + coupleur) / diisocyanate est inférieur à 1, les groupes isocyanates libres sont bloqués par réaction avec un composé comprenant un hydrogène labile comme l'éthanol. 6 2841775 De préférence, le polymère est tel que le prépolymère, le diisocyanate et le coupleur sont présents dans le polymère selon un rapport molaire: Prépolymère: 1 Diisocyanate: 2 à 6 Coupleur: 1 à 5. Lorsque le rapport pondérai (prépolymère + coupleur) / diisocyanate est inférieur à 1, les groupes isocyanates libres sont bloqués par réaction avec un composé comprenant un hydrogène labile comme l'éthanol. Le polymère filmogène peut être présent dans la composition de vernis à ongles en une teneur allant de 0,1% à 60% en poids, par rapport au poids total de la composition, et de préférence allant de 0,1% à 40% en poids. Le vernis à ongles selon l'invention peut comprendre en outre un polymère filmogène additionnel, appelée couramment résine, comme les résines sulfonamides, les résines alkyde, les esters de cellulose tel que l'acétobutyrate de cellulose, l'acétate de cellulose, l'acétopropionate de cellulose. Le polymère filmogène additionnel peut être présent en une teneur allant de 0,01 % à 50 % en poids, par rapport au poids total de la composition, et de préférence allant de 1 % à 30 % en poids. La composition de vernis à ongles selon l'invention peut comprendre un agent auxiliaire de filmification pour améliorer les propriétés filmogènes du vernis. L'agent auxiliaire de filmification peut être choisi parmi tous les composés connus de l'homme du métier comme étant susceptibles de remplir la fonction recherchée, et être notamment choisi parmi les agents plastifiants. Comme exemple d'agent plastifiant, on peut citer: les citrates tels que le citrate de triéthyle, le citrate de tributyle, l'acétylcitrate de triéthyle, l'acétylcitrate de tributyle, l'acétylcitrate de triéthyl-2 hexyle les phtalates tels que le phtalate de diéthyle, le phtalate de dibutyle, le phtalate de dioctyle, le phtalate de dipentyle, le phialate de diméthoxyéthyle, le phosphate de tricrésyle, le benzoate de benzyle, le phosphate de tributyle, l'acétylricinoléate de butyle, l'acétylricinoléate de glycéryle, le glycolate de butyle, le phosphate de tributoxyéthyle, le phosphate de triphényle, le tartrate de dibutyle, le camphre, le triacétate de glycérol, le N-éthyl-o,p-toluènesulfonamide, et leurs mélanges. L'agent plastifiant peut être présent dans la composition en une teneur allant de 0,01 % à 10 % en poids, par rapport au poids total de la composition, et de préférence allant de 0,1 % à 5 % en poids. Avantageusement, le plastifiant est présent dans la composition selon un rapport pondérai polymère filmogène / plastifiant al45 lant de 1,5 à 3. 7 2841775 La composition selon l'invention peut comprendre un milieu aqueux ou un milieu solvant organique, et de préférence un milieu solvant organique. Elle peut être notamment anhydre. Le milieu aqueux de la composition peut être constitué essentiellement d'eau. La teneur en eau dans la composition peut aller de 10 % à 95 % en poids, par rapport au poids total de la composition, de préférence de 40 % à 90 % en poids, et mieux de 60 % à 85 % en poids. La composition peut comprendre également un solvant miscible à l'eau comme les 10 monoalcools inférieurs ayant de 1 à 5 atomes de carbone, les glycols ayant de 2 à 8 atomes de carbone, les cétones en C3-C4, les aldéhydes en C2-C4, notamment en une teneur pouvant aller de 0,1 % à 15 % en poids, par rapport au poids total de la composition. Lorsque la composition comprend un milieu aqueux, le polymère filmogène est 15 présent sous formes de particules solides dispersées dans le mileu aqueux. Une telle dispersion est connue sous le nom de latex ou de pseudolatex et peut être préparée selon les techniques bien connues de l'homme du métier. Le milieu solvant organique de la composition peut comprendre un ou plusieurs solvants organiques choisis parmi: - les cétones liquides à température ambiante tels que méthyléthylcétone, méthylisobutylcétone, diisobutylcétone, l'isophorone, la cyclohexanone, l'acétone; - les alcools liquides à température ambiante tels que l'éthanol, l'isopropanol, le npropanol, le n-butanol, le diacétone alcool, le 2-butoxyéthanol, le cyclohexanol; - les glycols liquides à température ambiante tels que l'éthylène glycol, le propylène glycol, le pentylène glycol, le glycérol; - les éthers de propylène glycol liquides à température ambiante tels que le monométhyléther de propylène glycol, l'acétate de monométhyl éther de propylène glycol, le mono n-butyl éther de dipropylène glycol; - les esters à chaîne courte (ayant de 3 à 8 atomes de carbone au total) tels que l'acétate d'éthyle, l'acétate de méthyle, l'acétate de propyle, l'acétate de n-butyle, l'acétate d'isopentyle; - les éthers liquides à température ambiante tels que le diéthyléther, le diméthyléther ou le dichlorodiéthyléther; - les alcanes liquides à température ambiante tels que le décane, l'heptane, le dodécane, l'isododécane, le cyclohexane; les composés cycliques aromatiques liquides à température ambiante tels que le toluène et le xylène; - les aldéhydes liquides à température ambiante tels que le benzaldéhyde, l'acé40 taldéhyde - leurs mélanges. La teneur en solvant organique dans la composition peut aller de 10 % à 95 % en poids, par rapport au poids total de la composition, de préférence de 40 % à 90 % en poids, et mieux de 60 % à 85 % en poids. La composition peut comprendre un agent épaississant, notamment pour conférer à la composition une consistance permettant une bonne application de la composition sur les ongles. L'agent épaississant est plus particulièrement un épaississant de solvant organique et peut être choisi parmi les silices hydrophobes, telles que celles dérites dans le document EP-A-898960, et par 10 exemple commercialisées sous les références "AEROSIL R812(" par la société Degussa, "CAB-O-SIL TS-5308", "CAB-O-SIL TS-610 ", "CAB-O-SIL TS720 "par la société Cabot, "AEROSIL R972 ", "AEROSIL R974 " par la société Degussa; les argiles telles que la montmorillonite, l'hectorite stéralkonium, la bentonite stéralkonium; les alkyléther de polysaccharides (notamment dont le 15 groupe alkyle comporte de 1 à 24 atomes de carbones, de préférence de 1 à 10, mieux de 1 à 6, et plus spécialement de 1 à 3) tels, que ceux décrits dans le document EP-A-898958, et par exemple commercialisés sous les dénominations "N-HANCE-AG 200 " et "N-HANCE AG 50(" par la société Aqualon. L'agent épaississant peut être présent dans la composition selon l'invention en une teneur allant de 0,05 % à 10 % en poids, par rapport au poids total de la composition, et de préférence allant de 0,1 % à 3 % en poids. Là composition peut comprendre également une matière colorante qui peut être choisie parmi les colorants liposolubles, les pigments, les nacres, les paillettes. Les colorants liposolubles peuvent être par exemple le rouge Soudan, le DC Red 17, le DC Green 6, le 13-carotène, l'huile de soja, le brun Soudan, le DC Yellow 11, le DC Violet 2, le DC orange 5, le jaune quinoléine. Ils sont généralement présents 30 dans la composition en une teneur pouvant aller de 0,01 % à 6 % en poids, par rapport au poids total de la composition, de préférence allant de 0,01 % à 3 % en poids. Les pigments, les nacres et les pailettes peuvent être présents dans la composi35 tion, notamment la composition de base et/ou de surface, en une teneur allant de 0,01 % à 25 % en poids, par rapport au poids de la composition, de préférence de 0,01 % à 15 % en poids. Comme pigments minéraux utilisables dans l'invention, on peut citer les oxydes de titane, de zirconium ou de cérium ainsi que les oxydes de zinc, de fer ou de chrome et le bleu ferrique. Parmi les pigments organiques 40 utilisables dans l'invention, on peut citer le noir de carbone, et les laques de baryum, strontium, calcium, aluminium. Parmi les nacres, on peut citer le mica recouvert d'oxyde de titane, d'oxyde de fer, de pigment naturel ou d'oxychlorure de bismuth tel que le mica titane coloré. 9 2841775 La composition selon l'invention, notamment la composition de base et/ou de surface, peut en outre comprendre tout additif cosmétique connu de l'homme du métier comme étant susceptible d'être incorporé dans une telle composition, tels que les charges, les agents d'étalement, les agents mouillants, les agents dispersants, les anti-mousses, les conservateurs, les filtres UV, les actifs, les tensioactifs, les agents hydratants, les parfums, les neutralisants, les stabilisants, les antioxydants. Bien entendu, l'homme du métier veillera à choisir ce ou ces éventuels composés complémentaires, et/ou leur quantité, de manière telle que les propriétés avanta10 geuses de la composition correspondante selon l'invention ne soient pas, ou substantiellement pas, altérées par l'adjonction envisagée. L'invention est illustrée plus en détail dans les exemples suivants. Exemple 1 a) On a préparé le polyuréthane suivant: Dans un réacteur de 500 ml équipé d'une agitation centrale, d'un réfrigérant, on introduit sous azote 48,75 g (1 mole) de polyoxyde de tétraméthylène de poids moléculaire 1400, 12,55 g (4 moles) de butanediol et 33,3 g de méthyléthylcétone. On agite à température ambiante puis on porte le milieu réactionnel au reflux du 25 solvant pendant 15 minutes. On ajoute ensuite goutte à goutte pendnat 30 minutes 39,9 g (5,15 moles) de diisocyanate d'isophorone. On laisse réagir pendant 1 heure puis'on ajoute un mélange de 5 ml de méthyléthylcétone et de 0,1 g de dibutyl dilaurate d'étain. On ajoute 60 g de méthyléthylcétone, on laisse réagir pendant 1heure 10 minutes et on ajoute encore 60 g de méthyléthylcétone. Puis on ajoute 20 g d'éthanol pour neutraliser les fonctions isocyanates résiduelles. Le polymère synthétisé est précipité dans de l'éther de pétrole puis séché à 40 0C sous vide en présence d'anhydride phosphorique. Le polymère présente les caractéristiques suivantes: Poids moléculaire moyen en nombre: 62426 g/mole Indice de polydispersité = 1,6 Témpérature de transition vitreuse: - 50 C et + 60 OC. On a préparé un vernis à ongles ayant la composition suivante: On a dissout 25 g du polymère obtenu dans 70 g d'un mélange acétate de butyle/acétate d'éthyle 70/30 en poids. 2841775 La solution obtenue est ensuite appliquée sur les ongles. On obtient après séchage un film de vernis qui a les caractéristiques suivantes, mesurées selon les protocoles décrits précédemment dans la description: Vitesse de perte de masse lorsque le film est soumis à une d'abrasion effectuée avec l'abrasimètre TABER à 23 'C Le vernis après application sur l'ongle forme un film présentant une bonne résistance à l'usure. il REVENDICATIONS 1. Vernis à ongles comprenant, dans un milieu cosmétiquement acceptable, un polymère filmogène, le vernis étant apte à former un film présentant une vitesse de perte de masse inférieure à 0,5 mg/minute lorsque le film est soumis à une d'abrasion effectuée avec l'abrasimètre TABER à 23 OC. 2. Vernis à ongles selon la revendication 1, caractérisé par le fait que le film de vernis à ongles présente une vitesse de perte de masse inférieure à 0,2 mg/minute, et de préférence inférieure à 0,1 mg/minute. 3. Vernis à ongles selon l'une quelconque des revendications précédentes, caractérisé par le fait que le polymère à au moins une température de transition vitreuse allant de -150 OC à 0 OC. 4. Vernis à ongles selon l'une quelconque des revendications précédentes, caractérisé par le fait que le polymère a au moins une température de transition vitreuse allant de -80 0C à 0 0C. 5. Vernis à ongles selmon l'une quelconque des revendications précédentes, caractérisé par le fait que le polymère filmogène a une température de transition vitreuse additionnelle supérieure à 0 OC et inférieure ou égale à 150 0C, de préférence allant de 10 0C à 100 OC. 6. Vernis à ongles selon l'une quelconque des revendications précédentes, caractérisé par le fait qu'il est apte à former un film ayant un module d'Young allant de 10 à 200 MPa. 7. Vernis à ongles selon la revendication 6, caractérisé par le fait que le film a un module allant de 10 à 100 MPa, et de préférence allant de 10 à 50 MPa. 8. Vernis à ongles selon l'une quelconque des revendications précédentes, caractérisé par le fait qu'il est apte à former un film ayant une énergie à la rupture allant de 220 x 105 à 1000 x 105 J/m3. 9. Vernis à ongles selon la revendication 8, caractérisé par le fait que le film a une énergie à la rupture allant de 240 x 105 à 1000 x 105 J/m3. 10. Vernis à ongles selon l'une quelconque des revendications précédentes, ca40 ractérisé par le fait qu'il est apte à former un film ayant une déformation à la rupture allant de 300 à 2000 %. 12 2841775 11. Vernis à ongles selon la revendication 10, caractérisé par le fait que le film a une déformation à la rupture allant de 500 à 2000 %. 12. Vernis à ongles selon l'une quelconque des revendications précédentes, ca5 ractérisé par le fait qu'il est apte à former un film ayant une perte de brillance, après 10 secondes d'abrasion avec l'abrasimètre TABER et la brillance étant mesurée 1 heure après l'abrasion effectuée, inférieure ou égale à 14 %, de préférence inférieure ou égale à 10 %, et préférentiellement inférieur à 6 %. 13. Vernis à ongles selon l'une quelconque des revendications précédentes, caractérisé par le fait que le polymère filmogène est choisi parmi les polyuréthanes, les polyurées, les polyurée-uréthanes, et leurs mélanges. 14. Vernis à ongles selon l'une quelconque des revendications 1 à 13, caractérisé 15 par le fait que le polymère filmogène est un polycondensat formé par polycondensation: - d'au moins un diisocyanate choisi parmi les diisocyanates d'alkyle linéaire ou ramifié en C1-C12, les diisocyanates de cycloalkyle en C4-C20, les diisocyanates d'aryle en C6-C20; - d'au moins un prépolymère comprenant au moins 2 fonctions comportant un hydrogène labile, notamment un diol ou une diamine primaire ou secondaire, ayant une masse moléculaire en nombre allant de 500 à 50000, de préférence allant de 1000 à 3000 et préférentiellement allant de 500 à 8000; - d'au moins un coupleur comprenant deux fonctions comportant un hydrogène 25 labile, notamment un diol ou une diamine primaire ou secondaire ou un aminoalcool, ayant une masse moléculaire inférieure 500, notamment supérieur ou égal à 50 et inférieur à 500, et de préférence supérieur ou égal à 75 et inférieur à 500. 15. Vernis à ongles selon la revendication précédente, caractérisé par le fait que 30 le diisocyanate est choisi parmi le diisocyanate d'hexaméthylène, le diisocyanate d'isophorone, le diisocyanate de dicyclohexylméthane, le diisocyanate de toluène, le diisocyanate de diphénylméthane, le diisocyanate de dicyclohexylméthane, le diisocyanate de tétraméthylxylylène. 16. Vernis à ongles selon la revendication 14 ou 15, caractérisé par le fait que le prépolymère est choisi parmi un diol de polyoxyde de tétramethylène ayant de 10 à 80 motifs d'oxyde de tétraméthylène; un polydiméthylsiloxane comprenant des groupements terminaux de type alkylène (C2-C8)amino alkyl (C2-C8) ou ou de type oe-hydroxyalkyle en C2- C8; un polybutadiène hydrogéné ayant des groupes hydroxyle terminaux. 17. Vernis à ongles selon l'une quelconque des revendications 14 à 16, caractérisé par le fait que le prépolymère est non hydrosoluble. 13 2841775 18. Vernis à ongles selon l'une quelconque des revendications 14 à 17, caractérisé par le fait que le coupleur est choisi parmi le butanediol, le néopentylglycol, l'aminoéthanol, le propylèneglycol, l'éthylèneglycol, le diéthylèneglycol, le triéthylèneglycol, le cyclohexane diméthanol. 19. Vernis à ongles selon l'une quelconque des revendications 14 à 18, caractérisé par le fait que le prépolymère et le coupleur sont présents dans le polyuréthane en une teneur telle que le rapport molaire prépolymère I coupleur va de 1 à 1/5 et le rapport molaire (prépolymère + coupleur) / diisocyanate va de 0,9 à 1,1. 20. Vernis à ongles selon l'une quelconque des revendications 14 à 19, caractérisé par le fait que le polymère est tel que le prépolymère, le diisocyanate et le coupleur sont présents dans le polymère selon un rapport molaire: Prépolymère: 1 Diisocyanate: 2 à 6 Coupleur: 1 à 5. 21. Vernis à ongles selon l'une quelconque des revendications 14 à 20, caractérisé par le fait que lorsque le rapport pondérai (prépolymère + coupleur) / diisocya-. nate est inférieur à 1, les groupes isocyanates libres sont bloqués par réaction avec un composé comprenant un hydrogène labile comme l'éthanol. 22. Vernis à ongles selon l'une quelconque des revendications précédentes, caractérisé par le fait que le polymère filmogène a un poids moléculaire moyen en nombre inférieur ou égal à 300000, et de préférence allant de 10000 à 150000. 23. Vernis à ongles selon l'une quelconque des revendications précédentes, caractérisé par le fait que le polymère filmogène est présent en une teneur allant de 0,1 % à 60% en poids, par rapport au poids total de la composition, et de préfé30 rence allant de 0.1% à 40% en poids. 24. Vernis à ongles selon l'une quelconque des revendications précédentes, caractérisé par le fait qu'il comprend un polymère filmogène additionnel choisi parmi les résines sulfonamides, les résines alkyde, les esters de cellulose. 25. Vernis à ongles selon l'une quelconque des revendications précédentes, caractérisé par le fait qu'il comprend un agent plastifiant. 26. Vernis à ongles selon l'une quelconque des revendications précédentes, ca40 ractérisé par le fait qu'il comprend un milieu solvant organique. 27. Vernis à ongles selon la revendication précédente, caractérisé par le fait qu'il est anhydre. 28. Vernis à ongles selon l'une quelconque des revendications 1 à 26, caractérisé par le fait qu'il comprend un milieu aqueux. 14 2841775 29. Vernis à ongles selon l'une quelconque des revendications précédentes, caractérisé par le fait qu'il comprend un additif cosmétique choisi parmi les agents épaississants, les matières colorantes, les charges, les agents d'étalement, les agents mouillants, les agents dispersants, les anti-mousses, les conservateurs, les filtres UV, les actifs, les tensioactifs, les agents hydratants, les parfums, les neutralisants, les stabilisants, les antioxydants. 30. Procédé cosmétique de maquillage ou de soin non thérapeutique des ongles comprenant l'application sur les ongles d'au moins une couche de vernis à ongles selon l'une quelconque des revendications précédentes.